(57)【要約】【課題】ゼオライトとカプセル外の物質とが、圧損などの影響を大きく受けることなく効率的に接触でき、ゼオライトの表面がポリマーにより被覆されることなく、その表面積を最大に利用することができ、ゼオライトが外部からの摩擦等で容易に脱落、剥離することがなく、ゼオライトが直接人体に接触したり吸引されたりすることのない成形体を提供すること。【解決手段】本発明は、ポリマー（Ａ）中に形成された、複数のセルを有する成形体であって、（１）各セル中にはゼオライトが内包され、（２）ポリマー（Ａ）中には細孔が存在し、細孔は他の細孔とポリマー（Ａ）中で連通し、それらの孔径が１ｎｍ〜１μｍの範囲にあり、（３）各セルの内壁とゼオライトは実質的に接触していない、成形体およびその製造方法である。【選択図】なし【特許請求の範囲】
【請求項１】
ポリマー（Ａ）中に形成された、複数のセルを有する成形体であって、
（１）各セル中にはゼオライトが内包され、
（２）ポリマー（Ａ）中には細孔が存在し、細孔は他の細孔とポリマー（Ａ）中で連通し、それらの孔径が１ｎｍ〜１μｍの範囲にあり、
（３）各セルの内壁とゼオライトは実質的に接触していない、成形体。
【請求項２】
ポリマー（Ａ）が、ポリメタフェニレンイソフタルアミドである、充填されている請求項１記載の成形体。
【請求項３】
ゼオライトが、５Ａ型ゼオライト、Ｎａ−Ｘ型ゼオライト、Ｌｉ−Ｘ型ゼオライト、Ｃａ−Ｘ型ゼオライト、チャバサイトからなる群から選ばれる少なくとも一種である請求項１記載の成形体。
【請求項４】
ポリマー（Ａ）中に形成された、複数のセルを有する成形体であって、
（１）各セル中にはゼオライトが内包され、
（２）ポリマー（Ａ）中には細孔が存在し、細孔は他の細孔とポリマー（Ａ）中で連通し、それらの孔径が１ｎｍ〜１μｍの範囲にあり、
（３）各セルの内壁とゼオライトは実質的に接触していない、窒素吸着剤。
【請求項５】
ドープを凝固液中で凝固させることからなる、ポリマー（Ａ）中に形成された複数のセルを有する成形体であって、各セル中にはゼオライトが内包されている成形体の製造方法であって、
（１）ドープは、ポリマー（Ａ）、溶媒（Ｂ）およびポリマー（Ｃ）で被覆されたゼオライトを含有し、
（２）凝固液は、ポリマー（Ａ）の貧溶媒である溶媒（Ｄ）を含有し、
（３）ポリマー（Ｃ）は、ポリマー（Ａ）と非相溶であり、
（４）溶媒（Ｂ）は、ポリマー（Ａ）の良溶媒であり、かつ、ポリマー（Ｃ）の貧溶媒であることを特徴とする方法。
【請求項６】
ポリマー（Ａ）が疎水性ポリマーである請求項５記載の方法。
【請求項７】
ドープが、１００質量部のポリマー（Ａ）に対して１００〜１０,０００質量部の溶媒（Ｂ）を含有する請求項５記載の方法。
【請求項８】
ポリマー（Ａ）がポリメタフェニレンイソフタルアミドであり、溶媒（Ｂ）がＮ−メチル−２−ピロリドンであり、ポリマー（Ｃ）が水溶性高分子であり、溶媒（Ｄ）が水である請求項５記載の方法。
【請求項９】
ポリマー（Ａ）がアクリルポリマーであり、溶媒（Ｂ）がジメチルスルホオキサドであり、ポリマー（Ｃ）が水溶性高分子であり、溶媒（Ｄ）が水である請求項５記載の方法。
【請求項１０】
ゼオライトが、５Ａ型ゼオライト、Ｎａ−Ｘ型ゼオライト、Ｌｉ−Ｘ型ゼオライト、Ｃａ−Ｘ型ゼオライト、チャバサイトからなる群から選ばれる少なくとも一種である請求項５記載の方法。
【請求項１１】
凝固後に、ポリマー（Ｃ）の良溶媒である溶媒（Ｅ）によって成形体を洗浄し、ポリマー（Ｃ）を除去する請求項５記載の方法。
【請求項１２】
溶媒（Ｅ）が水である請求項１１記載の方法。
【請求項１３】
成形体が、洗浄後、マイクロ波照射・赤外線照射・電熱加熱のいずれかの方法によって加熱・乾燥されることを特徴とする、請求項１１記載の方法。
【請求項１４】
成形体が、洗浄後、減圧状態に於いて加熱・乾燥されることを特徴とする、請求項１１記載の方法。
【請求項１５】
成形体が、乾燥ガスによるパージを行いながら加熱・乾燥されることを特徴とする請求項１１記載の方法。
【請求項１６】
ドープを凝固液中で凝固させることからなるポリマー中に形成された、複数のセルを有する成形体であって、各セル中にはゼオライトが内包されている成形体の製造方法であって、
（１）ドープは、ポリマー（Ａ）、ポリマー（Ａ）の良溶媒である溶媒（Ｂ）およびゼオライトを含有し、
（２）凝固液は、ポリマー（Ａ）の貧溶媒である溶媒（Ｄ）を含有し、
（３）ドープ中の、ポリマー（Ａ）が疎水性ポリマーであるときゼオライトは親水性であり、ポリマー（Ａ）が親水性ポリマーであるときゼオライトは疎水性であることを特徴とする方法。
【請求項１７】
ポリマー（Ａ）が疎水性ポリマーで、ゼオライトは親水性である請求項１６記載の方法。
【請求項１８】
ドープが、１００質量部のポリマー（Ａ）に対して１００〜１０,０００質量部の溶媒（Ｂ）を含有する請求項１６記載の方法。
【請求項１９】
ポリマー（Ａ）がポリメタフェニレンイソフタルアミドであり、溶媒（Ｂ）がＮ−メチル−２−ピロリドンであり、溶媒（Ｄ）が水である請求項１６記載の方法。
【請求項２０】
ポリマー（Ａ）がアクリルポリマーであり、溶媒（Ｂ）がジメチルスルホオキサドであり、溶媒（Ｄ）が水である請求項１６記載の方法。
【請求項２１】
ゼオライトが、５Ａ型ゼオライト、Ｎａ−Ｘ型ゼオライト、Ｌｉ−Ｘ型ゼオライト、Ｃａ−Ｘ型ゼオライト、チャバサイトからなる群から選ばれる少なくとも一種である請求項１６記載の方法。
【請求項２２】
成形体凝固後にマイクロ波照射・赤外線照射・電熱加熱のいずれかの方法によって加熱・乾燥されることを特徴とする、請求項１６記載の方法。
【請求項２３】
成形体凝固後に減圧状態に於いて加熱・乾燥されることを特徴とする、請求項１６記載の方法。
【請求項２４】
成形体凝固に乾燥ガスによるパージを行いながら加熱・乾燥されることを特徴とする請求項１６記載の方法。
【発明の詳細な説明】
【技術分野】
【０００１】
本発明は、ゼオライトを含有する成形体およびその製造方法に関する。さらに詳しくは、本発明は、複数のセルを有し、各セル中にゼオライトが内包された成形体およびその製造方法に関する。
【背景技術】
【０００２】
従来、各種触媒等の活性物質の担体として、種々の中空ないし多孔質構造の膜状、マイクロカプセル状の成形体が提案されている。
例えば、スピノーダル分離模様の連続多孔構造を有する膜が提案されている（特許文献１参照）。また、各種触媒の担持体、電子写真のトナー、表示機器などの電子材料、クロマトグラフィー、吸着材などとして、多孔質球状粒子が知られている（特許文献２参照）。また、微生物、細菌、酵素に代表される活性物質の固定化担体として、中空および多孔質のカプセル壁を有し、カプセル壁の多孔質が、カプセルの内部の中空と微細孔を通してつながっている構造のマイクロカプセルが提案されている（特許文献３参照）。また、カプセル樹脂壁材の緻密性を制御することにより、所望の徐放特性を有するマイクロカプセルが提案されている（特許文献４参照）。さらに、活性物質のバインダーを多孔構造とする方法として、無機塩や澱粉等の有機物を造孔剤として用いる方法が提案されている（特許文献５参照）。
【０００３】
マイクロカプセルは、固体状、液体状および気体状の内包物を薄い皮膜の壁材により被膜した微小な容器であり、不安定な物質の保護、反応性物質の隔離、内包物の拡散性の制御、活性物質の内包などの機能を有する。これらの機能を有効に発現させるためには、カプセル外の物質が、圧損を生じることなく分子拡散が容易に行われることによって、内包される活性物質と効率的に接触できることが必要である。
しかし、従来のマイクロカプセルは中空部と、それを覆う外殻とからなり、カプセル内部は中空であり活性物質を内部に担持するスペースおよび内部表面積は限られている。
【０００４】
また、大粒径のマイクロカプセルの場合、強度を維持するためには外殻の厚さを大きくする必要があるが、活性物質とカプセル外物質との接触は、外殻に存在する数ｎｍ〜数十μｍの細孔によってのみなされるため、外殻の厚さを大きくした場合には、かかる細孔による圧損が大きくなり、効率的に接触を行うことができないという欠点がある。
【０００５】
また、活性物質は一般に微細粒子であるため、充填塔として使用する場合、圧損が大きく実用的でないという問題がある。これを解決するため、バインダー等で活性物質を固定し、造粒することが一般に行われているが、この方法ではバインダーが活性物質表面を覆い、機能を発揮するのに有効な表面積が確保できない。そのため、バインダーに無機塩や澱粉等の有機物を造孔剤として混入させ、成形加工後にこれらを水洗等で除去する方法が提案されているが、外部と連通孔する孔が得られず、また製造コストも高くなるという欠点がある。
【０００６】
また、活性物質が凝集構造を持つ場合は、直接外部雰囲気にさらされている箇所では、外部からの摩擦等で容易に活性物質の一部が脱落、剥離してしまうという問題がある。
また、生理的活性が強い活性物質の場合、直接人体に接触したり吸引されたりするのを防ぐ必要がある。この場合、ポリマー等の薄膜で活性物質の表面を覆う必要があるが、被覆するポリマーに連通孔がないと活性物質が有効に働かないという問題がある。
【０００７】
【特許文献１】特開平１−２４５０３５号公報
【特許文献２】特開２００２−８０６２９号公報
【特許文献３】特開２００３−８８７４７号公報
【特許文献４】特開２００４−２５０９９号公報
【特許文献５】特開昭６４−６５１４３号公報
【発明の開示】
【発明が解決しようとする課題】
【０００８】
従って本発明は、内包される活性物質としてのゼオライトとカプセル外の物質とが、圧損などの影響を大きく受けることなく効率的に接触できる成形体を提供することを目的とする。
また本発明は、活性物質としてのゼオライトの表面がポリマーにより被覆されることなく、その表面積を最大に利用することのできる成形体を提供することを目的とする。
また本発明は、活性物質としてのゼオライトが外部からの摩擦等で容易に脱落、剥離することのない成形体を提供することを目的とする。
また本発明は、活性物質としてのゼオライトが直接人体に接触したり吸引されたりすることのない成形体を提供することを目的とする。
【課題を解決するための手段】
【０００９】
そこで本発明者らは、ポリマー（Ａ）とゼオライトとを含有するドープを凝固液中で凝固させるいわゆる湿式法で成形する際に、ゼオライトの表面を特定のポリマー（Ｃ）で被覆すると、ポリマー（Ａ）中にポリマー（Ｃ）で被覆されたゼオライトを内包した複数のセルが形成されることを見出した。また得られた成形体を特定の溶媒（Ｅ）で洗浄しポリマー（Ｃ）を除去することにより、セル中のゼオライトは、セルの内壁に担持されることなく、ちょうど鈴の内部の空洞に入れられた珠のように、内壁とゼオライトとの間に空洞ができることを見出した。即ち、内部が空洞の球の中にもう一つの球が内包され、内包された球が自由に動くことができる構造が得られることを見出した。
【００１０】
また本発明者らは、ポリマー（Ａ）とゼオライトを含有するドープを凝固液中で凝固させるいわゆる湿式法で成形する際に、ポリマー（Ａ）およびゼオライトのどちらか一方を親水性とし、他方を疎水性にすることにより、ポリマー（Ａ）中にゼオライトを内包した複数のセルが形成され、セル中のゼオライトは、セルの内壁に担持されることなく、ちょうど鈴の内部の空洞に入れられた珠のように、内壁とゼオライトとの間に空洞ができることを見出した。
【００１１】
また、ポリマー（Ａ）中には、いわゆるスピノーダル分解により細孔が形成され、カプセル外の物質とゼオライトとの接触が容易に行なわれるようになることを見出し、本発明を完成した。
【００１２】
即ち、本発明は、ポリマー（Ａ）中に形成された、複数のセルを有する成形体であって、
（１）各セル中にはゼオライトが内包され、
（２）ポリマー（Ａ）中には細孔が存在し、細孔は他の細孔とポリマー（Ａ）中で連通し、それらの孔径が１ｎｍ〜１μｍの範囲にあり、
（３）各セルの内壁とゼオライトは実質的に接触していない、成形体である。
【００１３】
また本発明は、ドープを凝固液中で凝固させることからなる、ポリマー（Ａ）中に形成された複数のセルを有する成形体であって、各セル中にはゼオライトが内包されている成形体の製造方法であって、
（１）ドープは、ポリマー（Ａ）、溶媒（Ｂ）およびポリマー（Ｃ）で被覆されたゼオライトを含有し、
（２）凝固液は、ポリマー（Ａ）の貧溶媒である溶媒（Ｄ）を含有し、
（３）ポリマー（Ｃ）は、ポリマー（Ａ）と非相溶であり、
（４）溶媒（Ｂ）は、ポリマー（Ａ）の良溶媒であり、かつ、ポリマー（Ｃ）の貧溶媒であることを特徴とする方法である。
【００１４】
さらに本発明は、ドープを凝固液中で凝固させることからなるポリマー中に形成された、複数のセルを有する成形体であって、各セル中にはゼオライトが内包されている成形体の製造方法であって、
（１）ドープは、ポリマー（Ａ）、ポリマー（Ａ）の良溶媒である溶媒（Ｂ）およびゼオライトを含有し、
（２）凝固液は、ポリマー（Ａ）の貧溶媒である溶媒（Ｄ）を含有し、
（３）ドープ中の、ポリマー（Ａ）が疎水性ポリマーであるときゼオライトは親水性であり、ポリマー（Ａ）が親水性ポリマーであるときゼオライトは疎水性であることを特徴とする方法である。
【発明の効果】
【００１５】
本発明の成形体は、内包されるゼオライトとカプセル外の物質とが、圧損などの影響を受けず効率的に接触できる。本発明の成形体は、ゼオライトの表面がポリマーにより被覆されることなく、その表面積を最大に利用することができる。本発明の成形体は、ゼオライトが外部からの摩擦等で容易に脱落、剥離することがない。本発明の成形体は、ゼオライトが直接人体に接触したり吸引されたりすることがない。
【００１６】
また、内包されるゼオライトとして、酸素より窒素を選択的に吸着するゼオライトを用いることにより、例えば、空気中の酸素を分離し高濃度酸素を供給するいわゆる酸素濃縮装置に適用することが可能である。
【発明を実施するための最良の形態】
【００１７】
<成形体>
（ポリマー（Ａ））
本発明の成形体は、ポリマー（Ａ）により形成される。ポリマー（Ａ）として疎水性ポリマーおよび親水性ポリマーが挙げられる。疎水性ポリマーとして、アラミドポリマー、アクリルポリマー、ビニルアルコールポリマー、セルロースポリマーなどが挙げられる。親水性ポリマーとして、水溶性澱粉、ポリビニルアルコール、ポリビニルピロリドン、水溶性酢酸セルロース、キトサンなどが挙げられる。
【００１８】
アラミドポリマーは、アミド結合の８５モル％以上が芳香族ジアミンおよび芳香族ジカルボン酸成分よりなるポリマーが好ましい。その具体例としては、ポリパラフェニレンテレフタルアミド、ポリメタフェニレンイソフタルアミド、ポリパラフェニレンイソフタルアミドを挙げることができる。アクリルポリマーは、８５モル％以上のアクリロニトリル成分を含むポリマーが好ましい。共重合成分として、酢酸ビニル、アクリル酸メチル、メタクリ酸メチル、および硫化スチレンスルホン酸塩からなる群から選ばれた少なくとも一種の成分が挙げられる。
【００１９】
（細孔）
本発明の成形体は、ポリマー自体に細孔を有するポリマー（Ａ）により形成されている。細孔は他の細孔とポリマー（Ａ）中で連通しており、細孔同士が連結した網目構造を形成している。細孔の孔径は１ｎｍ〜１μｍ、好ましくは１０ｎｍ〜５００ｎｍの範囲にある。細孔は、ドープをポリマー（Ａ）の貧溶媒である溶媒（Ｄ）を含有する凝固液中で凝固させることによりスピノーダル現象により形成される。細孔は、走査型電子顕微鏡写真、透過型電子顕微鏡写真により観察することができる。
【００２０】
（セル）
本発明の成形体中には複数のセルが形成される。セル中のゼオライトが内包されている。セルの形状は一定ではない。大きさはゼオライトを含むことが出来る大きさである。本発明の成形体においては、各セルの内壁とゼオライトは実質的に接触していない。即ち本発明の成形体においては、セルの内壁と、ゼオライトとの間にポリマー（Ｃ）が充填されている態様、およびセルの内壁とゼオライトとの間には空間が存在する態様がある。ポリマー（Ｃ）として澱粉糊のような水溶性高分子が挙げられる。
【００２１】
（ゼオライト）
本発明におけるゼオライトとしては、５Ａ、Ｎａ−Ｘ、Ｃａ−Ｘ、Ｌｉ−Ｘ、チャバサイト等をあげることができ、
これらは、同一の成形体中に２種以上のゼオライトを担持させることもできる。ゼオライトは、粒子状のものが好ましい。粒子の粒径は、好ましくは１ｎｍ〜５００μｍ、より好ましくは１ｎｍ〜１００μｍ、さらにより好ましくは１ｎｍ〜５０μｍである。
この範囲にあれば、特に良好な吸着性能を発揮し、且つ、用いるゼオライト自体の生産も容易である。
【００２２】
（成形体の形状）
本発明の成形体は、球状、楕円状のような塊状のもの、紐状、パイプ状、中空糸状のような繊維状のもの、また膜状のものが好ましい。
【００２３】
<成形体の製造方法>
本発明の成形体の製造方法は、ドープを凝固液中で凝固させることからなる、ポリマー（Ａ）中に形成された複数のセルを有する成形体であって、各セル中にはゼオライトが内包されている成形体の製造方法であって、
（１）ドープは、ポリマー（Ａ）、溶媒（Ｂ）およびポリマー（Ｃ）で被覆されたゼオライトを含有し、
（２）凝固液は、ポリマー（Ａ）の貧溶媒である溶媒（Ｄ）を含有し、
（３）ポリマー（Ｃ）は、ポリマー（Ａ）と非相溶であり、
（４）溶媒（Ｂ）は、ポリマー（Ａ）の良溶媒であり、かつ、ポリマー（Ｃ）の貧溶媒であることを特徴とする方法である（第１の態様）。
【００２４】
（ドープ）
ポリマー（Ａ）、ゼオライトは成形体の項で説明した通りである。ドープ中に２種以上のゼオライトを含有させることもできる。
【００２５】
本発明では、ゼオライトをポリマー（Ｃ）で被覆する。ポリマー（Ｃ）は、ポリマー（Ａ）と非相溶のポリマーである。非相溶とは、ポリマー（Ａ）とポリマー（Ｂ）を混合した時に相分離するものを言う、より具体的には異種のポリマー分子が、分子オーダーで全く混合せず相分離しているか、相分離していても界面で互いに交じり合った状態にあるか、相分離していても互いの相の内部では異種のポリマー同士が分子オーダーで混合している状態のことを言う。ポリマー（Ｃ）として、澱粉糊、ゼラチン、片栗粉などの水溶性高分子、ポリビニルアルコールなどが挙げられる。
【００２６】
ポリマー（Ａ）が、アラミドポリマー、アクリルポリマー、ポリ乳酸などの疎水性ポリマーのとき、ポリマー（Ｃ）は、澱粉糊のような水溶性高分子であることが好ましい。被覆は溶融あるいは溶解した液相状態のポリマー（Ｃ）中にゼオライトを入れて攪拌して行なうこともできるし、粒子状ポリマー（Ｃ）とゼオライトとを混合したのち、ポリマー（Ｃ）を液相状態としてもよい。被覆の厚さは、１０ｎｍ〜１０ｍｍで好ましくは１００ｎｍ〜１ｍｍである。
溶媒（Ｂ）は、ポリマー（Ａ）の良溶媒であり、且つポリマー（Ｃ）の貧溶媒である。良溶媒とは一般に言われるように、ポリマーに対し大きな溶解能を有する溶媒である。貧溶媒とは一般に言われるように、ポリマーに対し溶解能の小さい溶媒である。
【００２７】
たとえば、ポリマー（Ａ）がポリメタフェニレンイソフタルアミドで、ポリマー（Ｃ）が水溶性高分子の場合、溶媒（Ｂ）はＮ−メチル−２−ピロリドンが好ましい。またポリマー（Ａ）がアクリルポリマーで、ポリマー（Ｃ）が水溶性高分子の場合、溶媒（Ｂ）はジメチルスルホオキサド（ＤＭＳＯ）が好ましい。さらにはポリマー（Ａ）がポリ乳酸で、ポリマー（Ｃ）が水溶性高分子の場合、溶媒（Ｂ）はジクロロメタン（ＤＣＭ）が好ましい。
【００２８】
ドープは、好ましくは１００質量部のポリマー（Ａ）に対し、１００〜１０,０００質量部、より好ましくは１,０００〜５,０００質量部の溶媒（Ｂ）を含有する。ゼオライトは、ポリマー（Ａ）１００質量部に対し、好ましくは１００〜１０,０００質量部、さらに好ましくは１００〜１９００質量部である。ポリマー（Ｃ）は、ゼオライト１００質量部に対し、好ましくは１０〜１，０００質量部、さらに好ましくは１０〜５００質量部である。
【００２９】
ドープの温度は、好ましくは５〜８０℃、さらに好ましくは２０〜５０℃である。ドープは、溶媒（Ｂ）にポリマー（Ａ）を混入し、充分に攪拌して溶解させた後に、ポリマー（Ｃ）で被覆したゼオライトを添加しても良いし、溶媒（Ｂ）中にポリマー（Ａ）とポリマー（Ｃ）で被覆したゼオライトを同時に混入させても良い。
【００３０】
（凝固液）
凝固液は、ポリマー（Ａ）の貧溶媒である溶媒（Ｄ）を含有する。貧溶媒とは一般に言われるように、ポリマー（Ａ）に対し溶解能を僅かしか持たない溶媒である。ポリマー（Ａ）がポリメタフェニレンイソフタルアミドであるとき、溶媒（Ｄ）は水が好ましい。またポリマー（Ａ）がポリ乳酸であるとき、溶媒（Ｄ）はミネラルオイルが好ましい。凝固液は、好ましくは５０〜１００質量％、より好ましくは８５〜１００質量％の溶媒（Ｄ）を含有する。他の成分は、Ｎ−メチル−２−ピロリドンやジメチルスルホオキサドである。
【００３１】
凝固液は、界面活性剤を含有していても良い。界面活性剤としてアニオン界面活性剤、カチオン界面活性剤、両性界面活性剤および非イオン界面活性剤が挙げられる。アニオン性界面活性剤として、高級脂肪酸塩、アルキル硫酸塩、アルケニル硫酸塩、アルキルベンゼンスルホン酸塩、α−オレフィンスルホン酸塩等が挙げられる。カチオン界面活性剤としては、炭素数１２〜１６の直鎖モノアルキル第４級アンモニウム塩、炭素数２０〜２８の分岐アルキル基を有する第４級アンモニウム塩等が挙げられる。両性界面活性剤としては、アルキル基及びアシル基が８〜１８個の炭素原子を有するアルキルアミンオキシド、カルボベタイン、アミドベタイン、スルホベタイン、アミドスルホベタイン等が挙げられる。非イオン性界面活性剤としては、アルキレンオキシド、好ましくはエチレンオキシド（ＥＯ）等を挙げることができる。界面活性剤の含有量は、溶媒（Ｄ）１００質量部に対し、好ましくは０．０５〜３０質量部、さらに好ましくは５〜１０質量部である。凝固液の温度は、好ましくは１０〜８０℃、さらに好ましくは２０〜５０℃である。
本発明によれば、いわゆるスピノーダル分解によって、ポリマー（Ａ）中に連続した孔径１ｎｍ〜１μｍ程度の網目構造の細孔が形成される。
【００３２】
本発明の成形体を得るには特殊な装置は不要である。塊状成形体は、ドープを、凝固液中に添加することにより製造することができる。例えば、ドープを凝固液中にスプレー、注射器などで滴下させるだけでよい。また、繊維状の成形体は、凝固液中にノズルで吐出して巻き取ることで製造できる。また、繊維状、紐状、パイプ状の成形体は、空中からマイクロシリンジ等でドープを吐出しながらマイクロシリンジ等を水平に移動させて、ドープを凝固液中に投入することにより得ることもできる。また、膜状成形体はキャリア物質上にドープを塗布し凝固液に浸漬することで製造できる。これらの場合、スプレーノズルの口径、塗布厚みなどを変えることにより、成形体の径や厚みを任意に調整することが可能である。
【００３３】
ドープを凝固液中で凝固させると、得られる成形体中には、セルが形成されセル中には、ポリマー（Ｃ）で被覆されたゼオライトが内包されている。
成形体をポリマー（Ｃ）の良溶媒である溶媒（Ｅ）で洗浄し、ポリマー（Ｃ）を除去することにより、セル中にゼオライトが内包され、セルの内壁とゼオライトが実質的に接触していない成形体が得られる。溶媒（Ｅ）として水が挙げられる。
【００３４】
以上のように、ポリマー（Ａ）がポリメタフェニレンイソフタルアミドであり、溶媒（Ｂ）がＮ−メチル−２−ピロリドンであり、ポリマー（Ｃ）が水溶性高分子であり、溶媒（Ｄ）が水であることが好ましい。またポリマー（Ａ）がアクリルポリマーであり、溶媒（Ｂ）がジメチルスルホオキサドであり、ポリマー（Ｃ）が水溶性高分子であり、溶媒（Ｄ）が水であることが好ましい。
【００３５】
ゼオライトが上記のような親水性のゼオライトである場合、ゼオライトが水を吸着し、用途によっては、そのままでは使用できない可能性がある。その場合、成形体を洗浄後に加熱・乾燥してやればよい。加熱方法としては、電熱線による加熱が一般的であるが、ゼオライトはマイクロ波を吸収する性質を持っているため、マイクロ波照射によっても加熱は可能である。また、水の赤外吸収を利用して、赤外線照射によっても効率よく加熱することが可能である。乾燥効率をさらに良くするため、加熱時に真空減圧、乾燥ガスによるパージを同時に行うことが可能である。これらは、ポリマー（Ａ）の熱特性等も考慮して、適宜選択すればよい。
【００３６】
本発明の成形体は、ドープを凝固液中で凝固させることからなるポリマー中に形成された、複数のセルを有する成形体であって、各セル中にはゼオライトが内包されている成形体の製造方法であって、
（１）ドープは、ポリマー（Ａ）、ポリマー（Ａ）の良溶媒である溶媒（Ｂ）およびゼオライトを含有し、
（２）凝固液は、ポリマー（Ａ）の貧溶媒である溶媒（Ｄ）を含有し、
（３）ドープ中の、ポリマー（Ａ）が疎水性ポリマーであるときゼオライトは親水性であり、ポリマー（Ａ）が親水性ポリマーであるときゼオライトは疎水性であることを特徴とする方法によっても製造することができる（第２の態様）。
【００３７】
ポリマー（Ａ）、溶媒（Ｂ）、溶媒（Ｄ）については、第１の態様と同じである。
第２の態様においては、ポリマー（Ｃ）を使用しない。また、ポリマー（Ａ）が疎水性ポリマーであるときゼオライトは親水性であり、ポリマー（Ａ）が親水性ポリマーであるときゼオライトは疎水性である点を特徴とする。親水性と疎水性の組み合わせのためポリマー（Ａ）とゼオライトは互いに、はじき合う性質を有するため、鈴構造が構成される。
【００３８】
ポリマー（Ａ）が疎水性ポリマーであるとき、ゼオライトは親水性である。疎水性ポリマーとして、ポリメタフェニレンイソフタルアミドが挙げられる。親水性のゼオライトとしてＡ型、Ｘ型等が挙げられる。ポリマー（Ａ）が親水性ポリマーであるときゼオライトは疎水性である。親水性ポリマーとして、ポリビニルアルコールが挙げられる。疎水性のゼオライトとしてＹ型、Ｌ型等が挙げられる。
【００３９】
ドープは、１００質量部のポリマー（Ａ）に対し、好ましくは１００〜１０,０００質量部、より好ましくは１,０００〜５,０００質量部の溶媒（Ｂ）を含有する。ゼオライトは、ポリマー１００質量部に対し、好ましくは１００〜１０,０００質量部、さらに好ましくは１００〜１９００質量部である。
凝固液は、第１の態様と同じである。
【００４０】
ポリマー（Ａ）が、ポリメタフェニレンイソフタルアミドであり、溶媒（Ｂ）がＮ−メチル−２−ピロリドンであり、溶媒（Ｄ）が水であることが好ましい。ポリマー（Ａ）がアクリルポリマーであり、溶媒（Ｂ）がジメチルスルホオキサドであり、溶媒（Ｄ）が水であることが好ましい。ゼオライトが、５Ａ、Ｎａ−Ｘ、Ｌｉ−Ｘ、Ｃａ−Ｘ、チャバサイトからなる群から選ばれる少なくとも一種であることが好ましい。
本態様に於いても、用途によってはゼオライトの乾燥が必要であるが、乾燥方法は第１の態様と同様の方法が利用できる。
【実施例】
【００４１】
以下、本発明を実施例により更に具体的に説明するが、本発明はこれにより何等限定を受けるものではない。
【００４２】
［実施例１］
（ドープの調製）
室温で、１００質量部のポリメタフェニレンイソフタルアミドを１９００質量部のＮ−メチル−２−ピロリドンに溶解させて、ポリマー溶液を作成した。ゼオライト（和光純薬製１３Ｘ型）を１００質量部に、澱粉糊（ヤマト株式会社製のヤマト糊）を３００質量部添加し、攪拌棒で全体を充分に攪拌してペースト状にした。このペースト状物を、ポリメタフェニレンイソフタルアミド１００質量部に対し、ゼオライトが６０質量部の割合になるように、ポリマー溶液に添加して、さらに攪拌棒で全体が均一に白濁するまで充分に攪拌しドープを得た。
（凝固液の調製）
室温で、１００質量部の水に陰イオン性界面活性剤（花王株式会社製、製品名  エマール０）を１質量部加え、充分に溶解するまで攪拌して凝固液を調製した。
（成形加工）
室温でドープを１ｍｌニードル無しマイクロシリンジに入れて、凝固液中に滴下し、球形成形体を得た。
（澱粉糊の溶解）
得られた球形成形体を水に入れ、温水浴中にて６０℃で１時間加温して、澱粉糊を溶解させて、成形体を得た。
【００４３】
［実施例２］
（ドープの調製）
室温で、１００質量部のポリメタフェニレンイソフタルアミドを１９００質量部のＮ−メチル−２−ピロリドンに溶解させて、ポリマー溶液を作成した。ゼオライト（和光純薬製１３Ｘ型）１００質量部に、澱粉糊（ヤマト株式会社製のヤマト糊）を３００質量部添加し、攪拌棒で全体を充分に攪拌してペースト状にした。このペースト状物を、ポリメタフェニレンイソフタルアミド１００質量部に対し、ゼオライトが６０質量部の割合になるように、ポリマー溶液に添加して、さらに攪拌棒で全体が均一に白濁するまで充分に攪拌しドープを得た。
（凝固液の調製）
室温で、１００質量部の水に陰イオン性界面活性剤（花王株式会社製、製品名  エマール０）を１質量部加え、充分に溶解するまで攪拌して凝固液を調製した。
（成形加工）
湿式紡糸法によって成形を行った。すなわち、室温にてドープを凝固液中に吐出し、ローラーで巻き取って繊維状成形体を得た。
（澱粉糊の溶解）
得られた繊維状成形体を、２〜３ｍｍ長に切断し、水に入れ、温水浴中にて６０℃で１時間加温して、澱粉糊を溶解させた。
【００４４】
（成形体の乾燥）
澱粉糊を溶解させたあとの繊維状成形体を、１Ｐａまで減圧しながら、電熱ヒーターにて３５０℃、３時間乾燥させた。乾燥させた成形体の２５℃における窒素の吸着等温線を測定した（容量法による）。これを元のゼオライトと比較した結果を図１に示す。図１では、元のゼオライトと吸着容量は殆ど同じかやや少ないが、元のゼオライトをそのまま用いると充填密度が高くなりすぎ流体を通すことが困難となり、一般に用いられている造粒された吸着剤と比較すると、成形体においては内包されるゼオライトとカプセル外の物質とが、圧損などの影響を受けず効率的に接触でき、ゼオライトの表面がポリマーにより被覆されることなく、その表面積を最大に利用することができるため、吸着速度が一般に用いられる造粒された吸着剤に比べて大幅に大きくなる。そのため、圧損が低く吸着速度が極めて高い吸着剤を得ることができる。結果を図１に示す。
【図面の簡単な説明】
【００４５】
【図１】乾燥させた成形体の２５℃における窒素の吸着等温線、ゼオライト単体の窒素の吸着等温線を示したグラフである。
【図１】
2008255223.tif 000002